(57)【要約】【課題】均一な温度分布を達成するための付帯設備の改良や結晶化処理時間の延長を行わなくとも、反りやたわみ等のないＬｉ２Ｏ−Ａｌ２Ｏ３−ＳｉＯ２系結晶化ガラスを作製することが可能な方法を提供する。【解決手段】Ｌｉ２Ｏ−Ａｌ２Ｏ３−ＳｉＯ２系結晶性ガラスを用意する工程と、前記結晶性ガラスの結晶化時の収縮率が極大となる温度Ｔ及び結晶化時の（収縮率の極大値の半値全幅）／（収縮率の極大値）の値Ｘを求める工程と、前記温度Ｔ及び値Ｘに基づき、前記結晶性ガラスの結晶化挙動を評価する。この評価に基づき結晶化条件、或いは組成を調節する。【選択図】図１
2015020944.tif 000002
【特許請求の範囲】
【請求項１】
Ｌｉ２Ｏ−Ａｌ２Ｏ３−ＳｉＯ２系結晶性ガラスを用意する工程と、前記結晶性ガラスの結晶化時の収縮率が極大となる温度Ｔ及び結晶化時の（収縮率の極大値の半値全幅）／（収縮率の極大値）の値Ｘを求める工程と、前記温度Ｔ及び値Ｘに基づき、前記結晶性ガラスの結晶化挙動を評価する工程とを含むことを特徴とするＬｉ２Ｏ−Ａｌ２Ｏ３−ＳｉＯ２系結晶性ガラスの評価方法。
【請求項２】
結晶化時の収縮率が極大となる温度Ｔ及び結晶化時の（収縮率の極大値の半値全幅）／（収縮率の極大値）の値Ｘの評価基準が、各々８００〜９００℃及び８０００〜１５００００℃・ｓ／％であることを特徴とする請求項１に記載のＬｉ２Ｏ−Ａｌ２Ｏ３−ＳｉＯ２系結晶性ガラスの評価方法。
【請求項３】
請求項１又は２に記載の評価方法に基づいて、Ｌｉ２Ｏ−Ａｌ２Ｏ３−ＳｉＯ２系結晶性ガラスの結晶化条件を決定することを特徴とするＬｉ２Ｏ−Ａｌ２Ｏ３−ＳｉＯ２系結晶性ガラスの結晶化条件調節方法。
【請求項４】
Ｌｉ２Ｏ−Ａｌ２Ｏ３−ＳｉＯ２系結晶性ガラスを作製する工程と、請求項３に記載の方法で決定した結晶化条件で前記結晶性ガラスを結晶化させてＬｉ２Ｏ−Ａｌ２Ｏ３−ＳｉＯ２系結晶化ガラスを得る工程とを含むことを特徴とするＬｉ２Ｏ−Ａｌ２Ｏ３−ＳｉＯ２系結晶化ガラスの製造方法。
【請求項５】
結晶化時の収縮率が極大となる温度Ｔが８００〜９００℃となり、且つ結晶化時の（収縮率の極大値の半値全幅）／（収縮率の極大値）の値Ｘが８０００〜１５００００℃・ｓ／％となるように、Ｌｉ２Ｏ−Ａｌ２Ｏ３−ＳｉＯ２系結晶性ガラスの組成を決定することを特徴とするＬｉ２Ｏ−Ａｌ２Ｏ３−ＳｉＯ２系結晶性ガラスの組成設計方法。
【請求項６】
請求項５に記載の方法で決定した組成を有するＬｉ２Ｏ−Ａｌ２Ｏ３−ＳｉＯ２系結晶性ガラスを作製する工程と、前記結晶性ガラスを結晶化させてＬｉ２Ｏ−Ａｌ２Ｏ３−ＳｉＯ２系結晶化ガラスを得る工程とを含むことを特徴とするＬｉ２Ｏ−Ａｌ２Ｏ３−ＳｉＯ２系結晶化ガラスの製造方法。
【請求項７】
請求項４又は６の方法で作製されてなることを特徴とするＬｉ２Ｏ−Ａｌ２Ｏ３−ＳｉＯ２系結晶化ガラス。
【請求項８】
組成として質量％で、ＳｉＯ２  ５５〜７５％、Ａｌ２Ｏ３  ２０．５〜２７％、Ｌｉ２Ｏ  ２％以上、ＴｉＯ２  １．５〜３％、ＴｉＯ２＋ＺｒＯ２  ３．８〜５％、ＳｎＯ２  ０．１〜０．５％を含有し、３．７≦Ｌｉ２Ｏ＋０．７４１ＭｇＯ＋０．３６７ＺｎＯ≦４．５及びＳｒＯ＋１．８４７ＣａＯ≦０．５の関係を満たすとともに、結晶化時の収縮率が極大値となる温度が８００〜９００℃及び結晶化時の（収縮率の極大値の半値全幅）／（収縮率の極大値）が８０００〜１５００００℃・ｓ／％となる性質を有することを特徴とするＬｉ２Ｏ−Ａｌ２Ｏ３−ＳｉＯ２系結晶性ガラス。
【請求項９】
請求項８に記載の結晶性ガラスを、６００〜８００℃の温度域で０．０１〜５時間保持して核形成し、８００〜１０００℃の温度域で０．０１〜４時間保持して結晶成長させることを特徴とするＬｉ２Ｏ−Ａｌ２Ｏ３−ＳｉＯ２系結晶化ガラスの製造方法。
【請求項１０】
請求項８に記載の結晶性ガラスを結晶化させてなることを特徴とするＬｉ２Ｏ−Ａｌ２Ｏ３−ＳｉＯ２系結晶化ガラス。
【発明の詳細な説明】
【技術分野】
【０００１】
本発明は、Ｌｉ２Ｏ−Ａｌ２Ｏ３−ＳｉＯ２系結晶性ガラスの結晶化挙動を評価する方法と、これを利用したＬｉ２Ｏ−Ａｌ２Ｏ３−ＳｉＯ２系結晶化ガラスの製造方法に関する。
【背景技術】
【０００２】
従来、石油ストーブ、薪ストーブ等の前面窓、カラーフィルターやイメージセンサー用基板等のハイテク製品用基板、電子部品焼成用セッター、電子レンジ用棚板、電磁調理用トッププレート、防火戸用窓ガラスなどの材料として、Ｌｉ２Ｏ−Ａｌ２Ｏ３−ＳｉＯ２系結晶性ガラスを結晶化させたＬｉ２Ｏ−Ａｌ２Ｏ３−ＳｉＯ２系結晶化ガラス（以下、Ｌｉ２Ｏ−Ａｌ２Ｏ３−ＳｉＯ２系結晶化ガラスと呼ぶ）が用いられている。例えば特許文献１〜３には、主結晶としてβ−石英固溶体（Ｌｉ２Ｏ・Ａｌ２Ｏ３・ｎＳｉＯ２［ただしｎ≧２］）やβ−スポジュメン固溶体（Ｌｉ２Ｏ・Ａｌ２Ｏ３・ｎＳｉＯ２［ただしｎ≧４］）等のＬｉ２Ｏ−Ａｌ２Ｏ３−ＳｉＯ２系結晶を析出してなるＬｉ２Ｏ−Ａｌ２Ｏ３−ＳｉＯ２系結晶化ガラスが開示されている。
【０００３】
Ｌｉ２Ｏ−Ａｌ２Ｏ３−ＳｉＯ２系結晶化ガラスは、熱膨張係数が低く、機械的強度も高いため、優れた熱的特性を有している。また結晶化時に、熱処理条件を適宜調整することにより、析出結晶の種類を制御することが可能であり、透明な結晶化ガラス（β−石英固溶体が析出）や、不透明な結晶化ガラス（β−スポジュメン固溶体が析出）を容易に作製することができる。またガラスバッチに、Ｖ２Ｏ５やＦｅ２Ｏ３に代表される着色剤を含有させることで、有色の透明な結晶化ガラスや、有色の不透明な結晶化ガラスを作製することもできる。
【０００４】
このようなＬｉ２Ｏ−Ａｌ２Ｏ３−ＳｉＯ２系結晶化ガラスは、まずＬｉ２Ｏ−Ａｌ２Ｏ３−ＳｉＯ２系結晶性ガラスを核形成温度まで昇温し、一定時間保持して結晶性ガラス中に微小な結晶核を析出させ、更に結晶成長温度まで昇温し、一定時間保持して結晶核を成長させるという、多段階の熱処理によって結晶を析出させたものである。
【０００５】
結晶化の際、特に結晶核の析出から成長の過程で、ガラスから結晶への相転移に起因する体積の収縮を生じる。この収縮は結晶性ガラスの組成、結晶化処理時の結晶性ガラスの温度分布、核形成温度と結晶成長温度及びこれらの温度差や保持時間等によって異なる挙動を示す。このため、例えば、結晶化の際に結晶性ガラスの中心部と表面部で温度が異なり、その結果異なる収縮挙動を示す場合、製品の反りやたわみといった外観上好ましくない変形を発生させる可能性がある。
【先行技術文献】
【特許文献】
【０００６】
【特許文献１】特公昭３９−２１０４９号公報
【特許文献２】特公昭４０−２０１８２号公報
【特許文献３】特開平１−３０８８４５号公報
【発明の概要】
【発明が解決しようとする課題】
【０００７】
収縮に伴う製品の反りやたわみといった外観上好ましくない変形を低減させる手段として、加熱に使用するバーナーや電熱ヒーター等の出力をコントロールし、結晶性ガラスの温度分布を均一にする方法や、結晶化処理の時間を長くすることで、結晶性ガラスの温度分布を均一にする方法などが取られている。
【０００８】
しかしながら、前者の方法は、均一な温度分布を達成するために、バーナーや電熱ヒーター等の出力を緻密にコントロールする必要があり、そのための付帯設備が必要になる結果、設備コストの増加を招く。また後者の方法は、結晶化処理時間の延長によって生産効率の低下を招く。また設備上の制約によって結晶化処理時間の延長を行うことができない場合には、熱処理炉の延伸が必要となるため、設備コストの増加を招いてしまう。
【０００９】
従って、本発明は、均一な温度分布を達成するための付帯設備の改良や結晶化処理時間の延長を行わなくとも、反りやたわみ等のないＬｉ２Ｏ−Ａｌ２Ｏ３−ＳｉＯ２系結晶化ガラスを作製することが可能な方法を提供することを課題とする。
【課題を解決するための手段】
【００１０】
本発明者等は種々の検討を行った結果、結晶化前のガラス（結晶性ガラス）の結晶化挙動を予め所定の方法で評価しておくことによって上記目的が達成できることを見いだし、本発明として提案するものである。
【００１１】
即ち、本発明のＬｉ２Ｏ−Ａｌ２Ｏ３−ＳｉＯ２系結晶性ガラスの評価方法は、Ｌｉ２Ｏ−Ａｌ２Ｏ３−ＳｉＯ２系結晶性ガラスを用意する工程と、前記結晶性ガラスの結晶化時の収縮率が極大となる温度Ｔ及び結晶化時の（収縮率の極大値の半値全幅）／（収縮率の極大値）の値Ｘを求める工程と、前記温度Ｔ及び値Ｘに基づき、前記結晶性ガラスの結晶化挙動を評価する工程とを含むことを特徴とする。
【００１２】
ここで、「Ｌｉ２Ｏ−Ａｌ２Ｏ３−ＳｉＯ２系結晶性ガラス」とは、Ｌｉ２Ｏ、Ａｌ２Ｏ３及びＳｉＯ２を主成分として含有し、熱処理によってβ−スポジュウメンやβ−石英固溶体を主結晶として析出する性質を有するガラスを意味する。「収縮率」は、Ｄｉｌａｔｏｍｅｔｅｒを用いて測定したものであり、任意の昇温条件で結晶化した際の収縮量、温度、時間を測定し、これらから算出される任意の温度における｛（サンプルの単位時間あたりの収縮量）／（室温におけるサンプルの長さ）×１００｝式で求められる値を意味する。また、「収縮率が極大となる温度Ｔ」は、Ｄｉｌａｔｏｍｅｔｅｒによって測定された前述の収縮率が極大となる温度に相当し、結晶析出がピークとなる温度を意味する。さらに、「（収縮率の極大値の半値全幅）／（収縮率の極大値）の値Ｘ」は、温度変化に伴う単位時間あたりの結晶析出量の変化量の大小の指標となる。詳述すると結晶化時の収縮挙動及びそれに伴う変形に影響を与える要素としてガラスの温度分布がある。温度分布が変形を引き起こすメカニズムは以下のようなものである。まず、結晶化速度の速い高温部が先に結晶化を終え、この際の高温部の収縮に伴って低温部に発生する応力はガラスの軟化変形により緩和される。その後、低温部の結晶化が進行し、これに伴って高温部に応力が発生するが、高温部は既に結晶化を終えているために軟化変形によって応力を緩和することができず、塑性変形（反り）に繋がるというものである。このように、温度分布に起因する変形は局所的な温度の違いに基づいて発生することから、温度変化に伴う単位時間あたりの結晶析出量の変化が小さい場合は上述の塑性変形を起こし難く、温度変化に伴う単位時間あたりの結晶析出量の変化が大きい場合は変形を起こし易いということになる。単位時間あたりの結晶析出量の変化の大小は（収縮率の極大値の半値全幅）／（収縮率の極大値）の値Ｘと相関があり、（収縮率の極大値の半値全幅）／（収縮率の極大値）の値Ｘが大きいと温度変化に伴う単位時間あたりの結晶析出量の変化が小さく、（収縮率の極大値の半値全幅）／（収縮率の極大値）の値Ｘが小さいと温度変化に伴う単位時間あたりの結晶析出量の変化が大きくなる。従って、（収縮率の極大値の半値全幅）／（収縮率の極大値）の値Ｘは主にガラスの温度分布に起因する変形の起こりやすさの指標となる。
【００１３】
上記評価方法を採用すれば、評価結果に基づいて、適切な結晶化条件を決定することができる。また所定の結晶化条件に適した組成を選択することも可能になる。
【００１４】
また従来、結晶化挙動の評価には示唆熱分析（ＤＴＡ）が広く使用されてきたが、この方法は粉末試料を使用するものであり、実際の結晶化挙動と異なる場合がある。これに対し、本発明で採用する収縮率の測定は、バルク試料を用いて行うものであることから、実際の結晶化挙動に近い状態を把握することが可能である。
【００１５】
また収縮率の測定には、結晶化度が高く、且つ結晶化時に殆ど軟化流動しないガラスであることが必要である。本発明で評価の対象とするＬｉ２Ｏ−Ａｌ２Ｏ３−ＳｉＯ２系結晶化ガラスは、この条件に適うガラスである。
【００１６】
本発明においては、結晶化時の収縮率が極大となる温度Ｔ及び結晶化時の（収縮率の極大値の半値全幅）／（収縮率の極大値）の値Ｘの評価基準が、各々８００〜９００℃及び８０００〜１５００００℃・ｓ／％であることが好ましい。
【００１７】
上記の基準を採用すれば、結晶化挙動を的確に評価することが可能になる。
【００１８】
本発明のＬｉ２Ｏ−Ａｌ２Ｏ３−ＳｉＯ２系結晶性ガラスの結晶化条件調節方法は、上記の評価方法に基づいて、Ｌｉ２Ｏ−Ａｌ２Ｏ３−ＳｉＯ２系結晶性ガラスの結晶化条件を決定することを特徴とする。
【００１９】
本発明のＬｉ２Ｏ−Ａｌ２Ｏ３−ＳｉＯ２系結晶化ガラスの製造方法は、Ｌｉ２Ｏ−Ａｌ２Ｏ３−ＳｉＯ２系結晶性ガラスを作製する工程と、上記の方法で決定した結晶化条件で前記結晶性ガラスを結晶化させてＬｉ２Ｏ−Ａｌ２Ｏ３−ＳｉＯ２系結晶化ガラスを得る工程とを含むことを特徴とする。
【００２０】
上記方法を採用すれば、核形成と同時に結晶成長が生じて結晶化が制御困難になる、といった事態を効果的に回避することができる。また結晶成長速度に合わせた昇温速度等を設定することが容易になる。
【００２１】
本発明のＬｉ２Ｏ−Ａｌ２Ｏ３−ＳｉＯ２系結晶化ガラスの組成設計方法は、結晶化時の収縮率が極大となる温度Ｔが８００〜９００℃となり、且つ結晶化時の（収縮率の極大値の半値全幅）／（収縮率の極大値）の値Ｘが８０００〜１５００００℃・ｓ／％となるように、Ｌｉ２Ｏ−Ａｌ２Ｏ３−ＳｉＯ２系結晶性ガラスの組成を決定することを特徴とする。
【００２２】
上記方法を採用すれば、適切な結晶析出速度を有する組成を選択できることから、結晶析出の制御が容易であり、且つ結晶化に長時間を要さない結晶化ガラスを作製することが可能になる。また結晶析出のピーク温度を最適化することが可能になる。
【００２３】
本発明のＬｉ２Ｏ−Ａｌ２Ｏ３−ＳｉＯ２系結晶化ガラスの製造方法は、上記の方法で決定した組成を有するＬｉ２Ｏ−Ａｌ２Ｏ３−ＳｉＯ２系結晶性ガラスを作製する工程と、前記結晶性ガラスを結晶化させてＬｉ２Ｏ−Ａｌ２Ｏ３−ＳｉＯ２系結晶化ガラスを得る工程とを含むことを特徴とする。
【００２４】
上記方法を採用すれば、反りやたわみのない結晶化ガラスを効率良く作製することが可能になる。
【００２５】
本発明のＬｉ２Ｏ−Ａｌ２Ｏ３−ＳｉＯ２系結晶化ガラスは、上記の方法で作製されてなることを特徴とする。
【００２６】
本発明のＬｉ２Ｏ−Ａｌ２Ｏ３−ＳｉＯ２系結晶性ガラスは、組成として質量％で、ＳｉＯ２  ５５〜７５％、Ａｌ２Ｏ３  ２０．５〜２７％、Ｌｉ２Ｏ  ２％以上、ＴｉＯ２  １．５〜３％、ＴｉＯ２＋ＺｒＯ２  ３．８〜５％、ＳｎＯ２  ０．１〜０．５％を含有し、３．７≦Ｌｉ２Ｏ＋０．７４１ＭｇＯ＋０．３６７ＺｎＯ≦４．５及びＳｒＯ＋１．８４７ＣａＯ≦０．５の関係を満たすとともに、結晶化時の収縮率が極大値となる温度が８００〜９００℃及び結晶化時の（収縮率の極大値の半値全幅）／（収縮率の極大値）が８０００〜１５００００℃・ｓ／％となる性質を有することを特徴とする。
【００２７】
上記した結晶性ガラスを採用すれば、反りやたわみのない結晶化ガラスを効率良く作製することが可能になる。
【００２８】
本発明のＬｉ２Ｏ−Ａｌ２Ｏ３−ＳｉＯ２系結晶化ガラスの製造方法は、上記の結晶性ガラスを、６００〜８００℃の温度域で０．０１〜５時間保持して核形成し、８００〜１０００℃の温度域で０．０１〜４時間保持して結晶成長させることを特徴とする。
【００２９】
上記方法を採用すれば、反りやたわみのない結晶化ガラスを効率良く作製することが可能になる。
【００３０】
本発明のＬｉ２Ｏ−Ａｌ２Ｏ３−ＳｉＯ２系結晶化ガラスは、上記の結晶性ガラスを結晶化させてなることを特徴とする。
【図面の簡単な説明】
【００３１】
【図１】実施例Ｎｏ．５の収縮率を温度に対してプロットしたグラフである。
【発明を実施するための形態】
【００３２】
以下、本発明を詳述する。なお、ガラス組成の各成分の含有範囲の説明において、特に断りのない限り、「％」は「質量％」を示す。
【００３３】
最初に、本発明の評価方法を説明する。
【００３４】
まずＬｉ２Ｏ−Ａｌ２Ｏ３−ＳｉＯ２系結晶性ガラスを用意する。Ｌｉ２Ｏ−Ａｌ２Ｏ３−ＳｉＯ２系結晶性ガラスとしては、熱処理によってβ−スポジュウメンやβ−石英固溶体を主結晶として析出する性質を有するガラスであれば特に制限はない。この種のガラスは、結晶化度が高く、また軟化流動し難いため、容易に収縮率を評価することができる。Ｌｉ２Ｏ−Ａｌ２Ｏ３−ＳｉＯ２系結晶性ガラスの具体的な組成例としては、質量％で、ＳｉＯ２  ５５〜７５％、Ａｌ２Ｏ３  ２０．５〜２７％、Ｌｉ２Ｏ  ２％以上、ＴｉＯ２  １．５〜３％、ＴｉＯ２＋ＺｒＯ２  ３．８〜５％、ＳｎＯ２  ０．１〜０．５％を含有する結晶性ガラス、特に質量％で、ＳｉＯ２  ５５〜７５％、Ａｌ２Ｏ３  ２０．５〜２７％、Ｌｉ２Ｏ  ２％以上、ＴｉＯ２  １．５〜３％、ＴｉＯ２＋ＺｒＯ２  ３．８〜５％、ＳｎＯ２  ０．１〜０．５％を含有し、３．７≦Ｌｉ２Ｏ＋０．７４１ＭｇＯ＋０．３６７ＺｎＯ≦４．５及びＳｒＯ＋１．８４７ＣａＯ≦０．５の関係を満たす結晶性ガラスが好適である。なお組成の限定理由は後述する。
【００３５】
次に、前記結晶性ガラスの結晶化時の収縮率が極大となる温度Ｔ及び結晶化時の（収縮率の極大値の半値全幅）／（収縮率の極大値）の値Ｘを求める。収縮率が極大となる温度Ｔは、次のようにして求める。まず所定の形状に加工した試料を予め設定した昇温スケジュールに従って焼成し、Ｄｉｌａｔｏｍｅｔｅｒを用いて、昇温過程における温度、収縮量、時間を求め、各温度の収縮率を算出する。ここで収縮率は｛（サンプルの単位時間あたりの収縮量）／（室温におけるサンプルの長さ）×１００｝とする。次いで温度に対して収縮率をプロットしたグラフを作成する。作成したグラフにおいて認められる結晶析出に伴うガラスの収縮ピークに対し、解析ソフトを用いてピークフィットを行う。このピークの頂点を収縮率の極大値とし、この時の温度を収縮率が極大値となる温度Ｔとする。なお昇温スケジュールは、例えば２００℃から５５０℃まで１０℃／分で昇温し、５５０℃から６５０℃まで５℃／分で昇温し、６５０℃で３０分間保持（核形成）を行い、６５０℃から７８０℃まで５℃／分で昇温し、７８０℃から９００℃まで１℃／分で昇温（結晶成長）する、というスケジュールを採用することができる。
【００３６】
また（収縮率の極大値の半値全幅）／（収縮率の極大値）の値Ｘは、上述のピークフィット結果から収縮率の極大値の半値全幅を算出して求める。
【００３７】
続いて得られた前記温度Ｔ及び値Ｘに基づき、前記結晶性ガラスの結晶化挙動を評価する。本発明においては、例えば結晶化時の収縮率が極大となる温度Ｔが８００〜９００℃の範囲内か否か、また（収縮率の極大値の半値全幅）／（収縮率の極大値）の値Ｘが８０００〜１５００００℃・ｓ／％の範囲内か否か、という基準を採用することができる。なお温度Ｔの基準を８１０〜８９０℃、特に８２０〜８８０℃とし、値Ｘの基準を１２０００〜１３００００℃・ｓ／％、特に１５０００〜１０００００℃・ｓ／％と厳格にしてもよい。
【００３８】
ここで温度Ｔが基準より低い場合、「結晶化時の核形成温度で保持する際に、核形成と同時に結晶が成長して結晶化挙動の制御が困難になり、外観上好ましくない変形を抑制し難くなる」と評価することができる。温度Ｔが基準より高い場合、「析出結晶がβ─石英固溶体からβ─スポジュメン固溶体に転移し易くなり、結晶化ガラスの熱膨張係数が高くなって耐熱衝撃性が低下する」と評価することができる。また値Ｘが基準より低い場合、「温度変化に伴う結晶析出量の変化が大きいことから、結晶化挙動の制御が困難になり、外観上好ましくない変形を抑制し難くなる」と評価することができる。値Ｘが基準より高い場合、「温度変化に伴う結晶析出量の変化が小さいことから、結晶析出に必要な時間が長くなって、結晶化のコストが高くなる」と評価することができる。
【００３９】
本発明の結晶化条件調節方法は、以上のようにして得られた結晶化挙動の評価結果に基づいて、Ｌｉ２Ｏ−Ａｌ２Ｏ３−ＳｉＯ２系結晶性ガラスの結晶化条件を決定するものである。例えば結晶化時の収縮率が極大となる温度Ｔが基準より低い場合は核形成温度を低めに設定すればよく、温度Ｔが基準より高い場合は結晶析出温度を低めに設定すればよい。また（収縮率の極大値の半値全幅）／（収縮率の極大値）の値Ｘが基準より低い場合は昇温速度を低めに設定すればよく、値Ｘが基準より高い場合は昇温速度を高めに設定すればよい。
【００４０】
本発明の製造方法は、上記の方法で決定した結晶化条件で前記結晶性ガラスを結晶化させてＬｉ２Ｏ−Ａｌ２Ｏ３−ＳｉＯ２系結晶化ガラスを得るものである。
【００４１】
本発明の組成設計方法は、結晶化時の収縮率が極大となる温度Ｔが８００〜９００℃となり、且つ結晶化時の（収縮率の極大値の半値全幅）／（収縮率の極大値）の値Ｘが８０００〜１５００００℃・ｓ／％となるように、Ｌｉ２Ｏ−Ａｌ２Ｏ３−ＳｉＯ２系結晶性ガラスの組成を決定するものである。なお温度Ｔ及び値Ｘの評価方法や評価基準に関する説明は既述の通りであり、ここでは説明を割愛する。
【００４２】
結晶化時の収縮率が極大となる温度Ｔを高くするには、例えばＴｉＯ２、ＺｒＯ２、ＭｇＯ、ＺｎＯ、ＳｎＯ２の含有量を減らすことにより、温度Ｔを低くするにはＬｉ２Ｏ、ＴｉＯ２、ＳｎＯ２の含有量を増やすことによりそれぞれ調整することができる。また値Ｘを高くするにはＬｉ２Ｏ、ＭｇＯ、ＺｎＯの含有量を減らしたり、ＴｉＯ２、ＳｎＯ２の含有量を増やしたりすることにより、値Ｘを低くするにはＴｉＯ２、ＺｒＯ２、ＳｎＯ２の含有量を減らすことによりそれぞれ調整することができる。
【００４３】
本発明の製造方法は、上記の方法で決定した組成を有するＬｉ２Ｏ−Ａｌ２Ｏ３−ＳｉＯ２系結晶性ガラスを作製し、結晶化させてＬｉ２Ｏ−Ａｌ２Ｏ３−ＳｉＯ２系結晶化ガラスを得るものである。
【００４４】
次に本発明のＬｉ２Ｏ−Ａｌ２Ｏ３−ＳｉＯ２系結晶性ガラスについて説明する。
【００４５】
本発明のガラスは、ガラス組成として質量％で、ＳｉＯ２  ５５〜７５％、Ａｌ２Ｏ３  ２０．５〜２７％、Ｌｉ２Ｏ  ２％以上、ＴｉＯ２  １．５〜３％、ＴｉＯ２＋ＺｒＯ２  ３．８〜５％、ＳｎＯ２  ０．１〜０．５％を含有し、３．７≦Ｌｉ２Ｏ＋０．７４１ＭｇＯ＋０．３６７ＺｎＯ≦４．５及びＳｒＯ＋１．８４７ＣａＯ≦０．５の関係を満たし、結晶化時の収縮率が極大となる温度Ｔが８００〜９００℃で、（収縮率の極大値の半値全幅）／（収縮率の極大値）の値Ｘが８０００〜１５００００℃・ｓ／％であることを特徴とする。各成分の含有量を上記のように規定した理由を以下に説明する。なお温度Ｔ及び値Ｘの評価方法や評価基準に関する説明は既述の通りであり、ここでは説明を割愛する。
【００４６】
ＳｉＯ２はガラスの骨格を形成するとともに、Ｌｉ２Ｏ−Ａｌ２Ｏ３−ＳｉＯ２系結晶を構成する成分である。ＳｉＯ２の含有量は５５〜７５％、５８〜７０％、特に６０〜６８％であることが好ましい。ＳｉＯ２の含有量が５５％より少ないと、結晶化後の熱膨張係数が高くなって、耐熱衝撃性に優れた結晶化ガラスを得難くなる。また、化学的耐久性が低下する。一方、ＳｉＯ２の含有量が７５％より多いと、ガラスの溶融性が低下したり、ガラス融液の粘度が高くなって、外観上好ましくない気泡が残存し易くなったり、ガラスの成形が困難となる。
【００４７】
Ａｌ２Ｏ３はガラスの骨格を形成するとともに、Ｌｉ２Ｏ−Ａｌ２Ｏ３−ＳｉＯ２系結晶を構成する成分である。またＡｌ２Ｏ３は、結晶化ガラス中の残存ガラス相に存在することで、ＳｎＯ２によるＴｉＯ２及びＦｅ２Ｏ３の着色の強まりを低減することができる。Ａｌ２Ｏ３の含有量は、２０．５〜２７％、２１〜２５％、特に２１．５〜２３％であることが好ましい。Ａｌ２Ｏ３の含有量が２０．５％より少ないと、熱膨張係数が高くなって耐熱衝撃性に優れた結晶化ガラスを得難くなる。また、化学的耐久性が低下する。さらに、ＳｎＯ２によるＴｉＯ２及びＦｅ２Ｏ３の着色の強まりを低減する効果が得難くなる。一方、Ａｌ２Ｏ３の含有量が２７％より多いと、ガラスの溶融性が低下したり、ガラス融液の粘度が高くなって、気泡が残存し易くなったり、ガラスの成形が困難になる。また、ムライトの結晶が析出してガラスが失透し易くなり、結果ガラスが破損し易くなる。
【００４８】
Ｌｉ２ＯはＬｉ２Ｏ−Ａｌ２Ｏ３−ＳｉＯ２系結晶を構成する成分であり、結晶の析出挙動に大きな影響を与えるとともに、ガラスの粘度を低下させて、ガラスの溶融性および成形性を向上させる成分である。Ｌｉ２Ｏの含有量は２％以上、特に２．５％以上であることが好ましい。Ｌｉ２Ｏの含有量が２％より少ないと、ムライトの結晶が析出してガラスが失透し易くなる。また、結晶化時の収縮率が極大となる温度Ｔが高くなりすぎて、析出結晶がβ─石英固溶体からβ─スポジュメン固溶体に転移し易くなり、その結果、結晶化ガラスの熱膨張係数が高くなって耐熱衝撃性が低下してしまう。さらに、ガラスの溶融性が低下したり、ガラス融液の粘度が高くなって、気泡が残存し易くなったり、ガラスの成形が困難になる。一方、Ｌｉ２Ｏの含有量が多すぎると、結晶化時の収縮率が極大となる温度Ｔが低くなりすぎて、結晶化時に核形成温度で保持する際に、核形成と同時に結晶成長が進行し易くなることから、結晶化挙動の制御が困難になり、変形を抑制し難くなる。よって、Ｌｉ２Ｏの含有量は４．５％以下、特に４％以下であることが好ましい。
【００４９】
ＴｉＯ２は結晶化工程で結晶を析出させるための核形成剤となる成分である。ＴｉＯ２の含有量は１．５〜３％、１．６〜２．５％、特に１．７〜２．３％であることが好ましい。ＴｉＯ２の含有量が３％より多いと、ガラスの着色が強まる傾向がある。また結晶化時の収縮率が極大となる温度Ｔが低くなりすぎて、結晶化時に核形成温度で保持する際に、核形成と同時に結晶成長が進行し易くなることから、結晶化挙動の制御が困難になり、変形を抑制し難くなる。さらに（収縮率の極大値の半値全幅）／（収縮率の極大値）の値Ｘが大きくなりすぎて、温度変化に伴う結晶析出量の変化が小さく、結晶析出に必要な時間が長くなって、結晶化のコストが高くなる。一方、ＴｉＯ２の含有量が１．５％より少なくなると、結晶核が十分に形成されないことから、粗大な結晶が析出して白濁したり、破損したりするおそれがある。また、結晶化時の収縮率が極大となる温度Ｔが高くなりすぎて、析出結晶がβ─石英固溶体からβ─スポジュメン固溶体に転移し易くなり、その結果、結晶化ガラスの熱膨張係数が高くなって耐熱衝撃性が低下してしまう。さらに、（収縮率の極大値の半値全幅）／（収縮率の極大値）の値Ｘが小さくなりすぎて、温度変化に伴う結晶析出量の変化が大きく、結晶化挙動の制御が困難になり、変形を抑制し難くなる。
【００５０】
本発明のＬｉ２Ｏ−Ａｌ２Ｏ３−ＳｉＯ２系透明結晶性ガラスにおいて、Ｌｉ２Ｏ＋０．７４１ＭｇＯ＋０．３６７ＺｎＯは３．７〜４．５、３．８〜４．４、特に３．８〜４．３の範囲を満たすことが好ましい。Ｌｉ２Ｏ＋０．７４１ＭｇＯ＋０．３６７ＺｎＯが４．５を超えると、結晶化ガラスにおけるガラス相中のＡｌ２Ｏ３量が低減し、Ａｌ２Ｏ３による着色抑制の効果が得難くなる。また、結晶化時の収縮率が極大となる温度Ｔが低くなりすぎて、結晶化時に核形成温度で保持する際に、核形成と同時に結晶成長が進行し易くなることから、結晶化挙動の制御が困難になり、変形を抑制し難くなる。さらに、（収縮率の極大値の半値全幅）／（収縮率の極大値）の値Ｘが小さくなりすぎて、温度変化に伴う結晶析出量の変化が大きくなって結晶化挙動の制御が困難になり、変形を抑制し難くなる。一方、Ｌｉ２Ｏ＋０．７４１ＭｇＯ＋０．３６７ＺｎＯが３．７未満になると、結晶化ガラスにおけるＬｉ２Ｏ−Ａｌ２Ｏ３−ＳｉＯ２系結晶の粒子径が大きくなって、白濁が生じ易くなる。結果として、結晶性ガラスの透明感が損なわれてしまうおそれがある。また、結晶化時の収縮率が極大となる温度Ｔが高くなりすぎて、析出結晶がβ─石英固溶体からβ─スポジュメン固溶体に転移し易くなる結果、結晶化ガラスの熱膨張係数が高くなって耐熱衝撃性が低下してしまう。さらに、（収縮率の極大値の半値全幅）／（収縮率の極大値）の値Ｘが大きくなりすぎて、温度変化に伴う結晶析出量の変化が小さく、結晶析出に必要な時間が長くなって、結晶化のコストが高くなる。
【００５１】
なお、ＭｇＯ、ＺｎＯの各成分の含有量は、上記範囲を満たしていれば特に限定されないが、例えば下記の範囲に制限することが好ましい。
【００５２】
ＭｇＯはＬｉ２Ｏ−Ａｌ２Ｏ３−ＳｉＯ２系結晶に固溶し、Ｌｉ２Ｏ−Ａｌ２Ｏ３−ＳｉＯ２系結晶の熱膨張係数を高くする効果を有する成分である。ＭｇＯの含有量は０〜２％、０．１〜１．５％、特に０．１〜１．２％であることが好ましい。ＭｇＯの含有量が２％より多くなると、結晶性が強くなりすぎて失透し易くなり、その結果ガラスが破損し易くなる。また、結晶化時の収縮率が極大となる温度Ｔが低くなりすぎて、結晶化時に核形成温度で保持する際に、核形成と同時に結晶成長が進行し易くなることから、結晶化挙動の制御が困難になり、変形を抑制し難くなる。さらに、（収縮率の極大値の半値全幅）／（収縮率の極大値）の値Ｘが小さくなりすぎて、温度変化に伴う結晶析出量の変化が大きくなる結果、結晶化挙動の制御が困難になり、変形を抑制し難くなる。
【００５３】
ＺｎＯはＭｇＯと同様に、Ｌｉ２Ｏ−Ａｌ２Ｏ３−ＳｉＯ２系結晶に固溶する成分である。ＺｎＯの含有量は０〜２％、０〜１．５％、特に０〜１．２％であることが好ましい。ＺｎＯの含有量が２％より多くなると、結晶性が強くなりすぎるため、緩やかに冷却しながら成形するとガラスが失透し易くなる。結果として、ガラスが破損し易くなるため、例えばフロート法での成形が難しくなる。また、結晶化時の収縮率が極大となる温度Ｔが低くなりすぎて、結晶化時に核形成温度で保持する際に、核形成と同時に結晶成長が進行し易くなることから、結晶化挙動の制御が困難になり、変形を抑制し難くなる。さらに、（収縮率の極大値の半値全幅）／（収縮率の極大値）の値Ｘが小さくなりすぎて、温度変化に伴う結晶析出量の変化が大きく、結晶化挙動の制御が困難になり、変形を抑制し難くなる。
【００５４】
本発明のＬｉ２Ｏ−Ａｌ２Ｏ３−ＳｉＯ２系透明結晶性ガラスにおいて、ＳｒＯ＋１．８４７ＣａＯは０．５以下、０．４以下、特に０．２以下の範囲を満たすことが好ましい。ＳｒＯ＋１．８４７ＣａＯが０．５を超えると、結晶性ガラスの着色が強くなると同時に白濁も生じ易くなる。
【００５５】
なお、ＳｒＯ、ＣａＯの各成分の含有量は、上記範囲を満たしていれば特に限定されないが、例えば、ＳｒＯについては０．５％以下、特に０．３％以下、ＣａＯについては０．２％以下、特に０．１％以下に制限することが好ましい。
【００５６】
ＳｎＯ２は清澄剤として働く成分である。ＳｎＯ２の含有量は０．１〜０．５％、０．１〜０．４％、特に０．１〜０．３％であることが好ましい。ＳｎＯ２の含有量が０．１％未満であると、清澄剤としての効果が得難くなる。また、結晶化時の収縮率が極大となる温度Ｔが高くなりすぎて、析出結晶がβ─石英固溶体からβ─スポジュメン固溶体に転移し易くなる結果、結晶化ガラスの熱膨張係数が高くなって耐熱衝撃性が低下してしまう。さらに、（収縮率の極大値の半値全幅）／（収縮率の極大値）の値Ｘが小さくなりすぎて、温度変化に伴う結晶析出量の変化が大きくなって結晶化挙動の制御が困難になり、変形を抑制し難くなる。一方、ＳｎＯ２の含有量が０．５％を超えると、ＴｉＯ２やＦｅ２Ｏ３の着色が強くなりすぎて、結晶性ガラスが黄色味を帯び易くなる。また、結晶化時の収縮率が極大となる温度Ｔが低くなりすぎて、結晶化時に核形成温度で保持する際に、核形成と同時に結晶成長が進行し易くなることから、結晶化挙動の制御が困難になり、変形を抑制し難くなる。さらに、（収縮率の極大値の半値全幅）／（収縮率の極大値）の値Ｘが大きくなりすぎて、温度変化に伴う結晶析出量の変化が小さくなることから、結晶析出に必要な時間が長くなって、結晶化のコストが高くなる。
【００５７】
着色剤であるＮｄ２Ｏ３およびＣｏＯは、結晶性ガラスの透明度を低下させるため、実質的に含有しないことが好ましい。特に、ＣｏＯは微量であっても結晶性ガラスの色調を大きく変化させてしまう。したがって、本発明のＬｉ２Ｏ−Ａｌ２Ｏ３−ＳｉＯ２系結晶性ガラスにおいて、着色剤であるＮｄ２Ｏ３およびＣｏＯは実質的に含有しないことが好ましい。これにより、透明感が高く、一定の色調を有するＬｉ２Ｏ−Ａｌ２Ｏ３−ＳｉＯ２系結晶化ガラスを得ることが可能となる。また、Ｎｄ２Ｏ３は希土類元素酸化物であるため原料コストが高くなりやすいが、Ｎｄ２Ｏ３を実質的に使用しなければ、安価なＬｉ２Ｏ−Ａｌ２Ｏ３−ＳｉＯ２系結晶化ガラスを提供し易くなる。ただし、透明感の高さよりも色調の調整を優先させる場合には、例えばＮｄ２Ｏ３を５００ｐｐｍ程度添加しても構わない。
【００５８】
不純物成分として混入するＦｅ２Ｏ３についても含有量を制限すべきである。Ｆｅ２Ｏ３の含有量は３００ｐｐｍ以下、２５０ｐｐｍ以下、特に２００ｐｐｍ以下であることが好ましい。Ｆｅ２Ｏ３については少なければ少ないほど着色が抑制されるため好ましいが、例えば６０ｐｐｍを下回るような範囲にするには高価な高純度原料などを使用する必要があり、安価なＬｉ２Ｏ−Ａｌ２Ｏ３−ＳｉＯ２系結晶化ガラスを提供することができなくなる。
【００５９】
本発明のＬｉ２Ｏ−Ａｌ２Ｏ３−ＳｉＯ２系結晶性ガラスにおいては、上記成分以外にも、下記の種々の成分を添加することが可能である。
【００６０】
ＺｒＯ２はＴｉＯ２と同様に、結晶化工程で結晶を析出させるための核形成成分である。ＺｒＯ２の含有量は０〜３％、０．１〜２．５％、特に０．５〜２．３％であることが好ましい。ＺｒＯ２の含有量が３％より多くなると、ガラスを溶融する際に失透し易くなり、ガラスの成形が難しくなる。また、結晶化時の収縮率が極大となる温度Ｔが低くなりすぎて、結晶化時に核形成温度で保持する際に、核形成と同時に結晶成長が進行し易くなることから、結晶化挙動の制御が困難になり、変形を抑制し難くなる。さらに、（収縮率の極大値の半値全幅）／（収縮率の極大値）の値Ｘが大きくなりすぎて、温度変化に伴う結晶析出量の変化が小さくなり、結晶析出に必要な時間が長くなって、結晶化のコストが高くなる。
【００６１】
なお本発明において、ＴｉＯ２＋ＺｒＯ２の含有量は３．８〜５％に制限され、特に４〜４．５％であることが好ましい。ＴｉＯ２＋ＺｒＯ２の含有量が上記範囲であれば、所望の色調を有し、かつ白濁が認められない透明な結晶性ガラスを得ることが可能となる。
【００６２】
Ｂ２Ｏ３はガラス溶融工程においてＳｉＯ２原料の溶解を促進する成分である。Ｂ２Ｏ３の含有量は０〜２％であることが好ましい。Ｂ２Ｏ３の含有量が２％を越えると、ガラスの耐熱性が損なわれる傾向がある。
【００６３】
Ｐ２Ｏ５はガラスの分相を促進して結晶核の形成を助ける成分である。Ｐ２Ｏ５の含有量は０〜３％、０．１〜３％、特に１〜２％であることが好ましい。Ｐ２Ｏ５の含有量が３％を超えると、溶融工程においてガラスが分相し易くなり、所望の組成を有するガラスが得難くなるとともに、不透明となる傾向がある。
【００６４】
また、ガラスの粘性を低下させて溶融性および成形性を向上させるために、Ｎａ２Ｏ、Ｋ２Ｏ、ＢａＯを合量で０〜２％、特に０．１〜２％添加することが可能である。これらの成分の合量が２％を超えると、失透し易くなる。
【００６５】
次に本発明の結晶化ガラスを製造する方法を説明する。
【００６６】
まず、上記組成のガラスとなるようにガラス原料を調合する。ガラス原料としては、主要成分であるＬｉ２Ｏ、Ａｌ２Ｏ３、ＳｉＯ２については、炭酸リチウム、珪砂、珪石、酸化アルミニウム、水酸化アルミニウムが挙げられる。また、安価なＬｉ２Ｏ原料としてスポジュメンがあるが、一般的にＦｅ２Ｏ３が多く含まれていることが多いため使用量を制限して用いる必要がある。その他成分では、ＺｒＯ２原料にはＦｅ２Ｏ３が混入しやすいものが多いため、Ｆｅ２Ｏ３含有量が０．５％以下である珪酸ジルコニウムや高純度のＺｒＯ２を用いることが好ましい。なおガラス組成の決定に当たっては、既述の評価方法を利用することが好ましい。
【００６７】
次に調合したバッチを、ガラス溶融炉で溶融し、成形、徐冷することでＬｉ２Ｏ−Ａｌ２Ｏ３−ＳｉＯ２系結晶性ガラスを得る。溶融温度は特に限定されないが、十分にガラス化を進行させるために、例えば１５００〜１９００℃であることが好ましい。また、成形方法は特に限定されないが、例えばプレス法、ブロー法、ロールアウト法、フロート法等の方法を適用することが可能である。徐冷条件としては、例えば７００℃の予熱炉で１時間保持後、１００℃／時の降温速度で室温まで冷却するという条件を適用することが可能である。
【００６８】
本発明のＬｉ２Ｏ−Ａｌ２Ｏ３−ＳｉＯ２系結晶化ガラスは、上述の結晶性ガラスを結晶化させることにより得ることができる。結晶化は、核形成と結晶成長の二段階の熱処理で行うことが一般的である。
【００６９】
核形成は、６００〜８００℃の温度域で０．０１〜５時間保持することにより行うことが好ましい。核形成温度が６００℃よりも低いと、単位時間あたりの結晶核の析出量が少なく、その後の結晶成長時に結晶が肥大化して結晶化後のガラスが白濁し易くなる。核形成温度が８００℃よりも高いと、結晶核の析出と結晶成長が同時に起こり易くなり、結晶化挙動の制御が困難になり、変形を抑制し難くなる。また、核形成時の保持時間が０．０１時間よりも短いと、単位時間あたりの結晶核の析出量が少なく、その後の結晶成長時に結晶が肥大化して結晶化後のガラスが白濁し易くなる。核形成時の保持時間が５時間よりも長いと、結晶化にかかるコストが高くなる。なお核形成条件の決定に当たっては、既述の評価方法を用いて決定することが好ましい。
【００７０】
結晶成長は、８００〜１０００℃の温度域で０．０１〜４時間保持する条件で行うことが好ましい。結晶成長温度が８００℃よりも低いと、単位時間あたりの結晶成長量が少なく、結晶化後のガラスの熱膨張係数が高くなって耐熱衝撃性が低下する。結晶成長温度が１０００℃よりも高いと、析出結晶がβ―石英固溶体からβ─スポジュメン固溶体に転移し易く、結晶化後のガラスの熱膨張係数が高くなって耐熱衝撃性が低下する。また、結晶成長時の保持時間が０．０１時間よりも短いと、単位時間あたりの結晶成長量が少なく、結晶化後のガラスの熱膨張係数が高くなって耐熱衝撃性が低下する。結晶成長時の保持時間が４時間よりも長いと、結晶化にかかるコストが高くなる。なお結晶成長条件の決定に当たっては、既述の評価方法を用いて決定することが好ましい。
【００７１】
このようにして得られる本発明のＬｉ２Ｏ−Ａｌ２Ｏ３−ＳｉＯ２系結晶化ガラスは、３０〜３８０℃における熱膨張係数が−２．５〜２．５×１０−７／℃であることが好ましい。３０〜３８０℃における熱膨張係数が─２．５×１０−７／℃よりもマイナス側に高い、あるいは２．５×１０−７／℃よりもプラス側に高いと、結晶化ガラスの耐熱衝撃性が低くなる。
【実施例】
【００７２】
以下、実施例に基づいて本発明を説明するが、本発明は以下の実施例に限定されるものではない。
【００７３】
表１、２は、本発明の実施例（試料Ｎｏ．１〜５）及び比較例（試料Ｎｏ．６）を示している。
【００７４】
【表１】
2015020944.tif 000003
【００７５】
【表２】
2015020944.tif 000004
【００７６】
［結晶性ガラスの調製］
以下のようにして、各試料を調整した。まず表１〜２に記載の組成を有するガラスとなるように、各原料を酸化物、水酸化物、炭酸塩、硝酸塩等の形態で調合し、均一に混合した。このようにして調合した原料バッチを白金坩堝を用いて１６００℃で２０時間溶融した。溶融後、融液を４ｍｍの厚さにロール成形し、さらに徐冷炉を用いて７００℃から、１００℃／時の降温速度で室温まで冷却することにより試料を得た。
［結晶化挙動の評価］
各試料について、結晶化時の収縮率が極大となる温度Ｔと、（収縮率の極大値の半値全幅）／（収縮率の極大値）の値Ｘを算出した。
【００７７】
表１〜２から明らかなように、本発明の実施例であるＮｏ．１〜５の試料は、結晶化時の収縮率が極大となる温度Ｔと（収縮率の極大値の半値全幅）／（収縮率の極大値）の値Ｘが所定範囲内であった。
【００７８】
一方、比較例である試料Ｎｏ．６は、（収縮率の極大値の半値全幅）／（収縮率の極大値）の値Ｘが所定範囲外であった。このため試料Ｎｏ．６を結晶化させると、温度変化に伴う結晶析出量の変化が大きくなって結晶化挙動の制御が困難になり、外観上好ましくない変形が生じる、と推測した。
【００７９】
なお結晶化時の収縮率が極大となる温度Ｔは、次のようにして算出した。まず、得られた結晶性ガラス試料を、２０ｍｍ×３．８ｍｍφの円柱に加工し、Ｄｉｌａｔｏｍｅｔｅｒを用いて予め２００℃で保持した状態でサンプルを入れ、２００℃から５５０℃まで１０℃／分で昇温し、５５０℃から核形成温度まで５℃／分で昇温し、核形成温度で３０分保持し、核形成温度から７８０℃まで５℃／分で昇温し、７８０℃から９００℃まで１℃／分で昇温した。この際、核形成温度は６５０、６９０、７２０、７５０、７８０℃のいずれかとした。核形成温度が７８０℃の場合、３０分保持後、直ちに９００℃まで１℃／分で昇温した。これらの昇温過程において温度、サンプルの収縮量、時間を測定した。これらのデータから、各温度における収縮率を算出した。収縮率は｛（サンプルの単位時間あたりの収縮量）／（室温におけるサンプルの長さ）×１００｝とした。この収縮率を温度に対してプロットした例を図１に示す。図１は本発明の実施例であるＮｏ．５の収縮率を温度に対してプロットしたものである。図１において認められる結晶析出に伴うガラスの収縮ピークに対し、解析ソフトＯｒｉｇｉｎを用いてピークフィットを行った。このピークの頂点を収縮率の極大値とし、この時の温度を収縮率が極大値となる温度とした。
【００８０】
また（収縮率の極大値の半値全幅）／（収縮率の極大値）の値Ｘは、上述のピークフィット結果から収縮率の極大値の半値全幅を算出して求めた。
【００８１】
［結晶化ガラスの評価］
所定の形状に成形した各結晶性ガラス試料について、２５℃から核形成温度である７８０℃まで４００℃／時で昇温し、７８０℃で３時間保持し、結晶成長温度である８９０℃まで１２０℃／時で昇温し、８９０℃で１時間保持し、２５℃まで４４０℃／時で降温することにより結晶化させた。得られた結晶化ガラス試料について、３０〜３８０℃における熱膨張係数及び反りを評価した。
【００８２】
その結果、実施例であるＮｏ．１〜５の各試料は、熱膨張係数が−１〜１×１０−７／℃と極めて低く、しかも反りが認められなかった。一方、比較例である試料Ｎｏ．６は、熱膨張係数が３×１０−７／℃と高く、また反りの評価が×となった。
【００８３】
本実施例では、結晶性ガラスの結晶化挙動に関する評価結果を基づいて結晶化条件や組成の変更を行わなかったが、評価結果に基づいて結晶化条件や組成の変更を行ってもよいことは言うまでもない。
【００８４】
なお熱膨張係数は、約５ｍｍφ×５０ｍｍのロッド状に成形した結晶化ガラス試料を用い、自己示差熱膨張計により測定した。
【００８５】
また反りは次のようにして評価した。１００ｍｍ×１００ｍｍ×４ｍｍｔの大きさの板状結晶性ガラス試料を、ローラーハウスキルンにより上記温度条件で結晶化させた。続いて結晶化ガラス試料を定盤の上に乗せ、試料と定盤の隙間に０．５ｍｍのシックネスゲージを挿入し、一部でも挿入できたものを×、全周挿入できなかったものを○とした。
【産業上の利用可能性】
【００８６】
本発明の方法及びこれを利用して作製したＬｉ２Ｏ−Ａｌ２Ｏ３−ＳｉＯ２系結晶化ガラスは、石油ストーブや薪ストーブ等の前面窓、調理器用のトッププレート等の耐熱用途、マイクロレンズアレイ基板、ＤＷＤＭ用光波長合分波器基板等の電子部品用部材等の低熱膨張用途に好適に使用できる。
【図１】
2015020944.tif 000005